도 4 a 는 NiChrome 애노드 및 모넬 캐소드 를 사용 하 는 고정 인가 된 0 . 1 A cm - 2 전기분 해 전류 를 사용 하 여 성장 한 긴 탄소 나노 튜브 의 SEM 영상 ( 400 ) 을 나타낸다 . 도 4 a 는 또한 전류 의 사이클링 의 추가 단계 를 사용 하 는 동일 한 조건 하 에서 생산 된 탄소 나노 - 어니언 의 SEM 영상 ( 402 ) 를 나타낸다 . 도 4 a 는 또한 탄소 나노 튜브 생성물 보다 는 , 영상 ( 402 ) 에서 탄소 나노 - 어니언 을 생산 하 기 위한 전류 의 사이클링 을 나타내 는 그래프 ( 404 ) 를 포함 한다 . 따라서 , SEM 영상 ( 400 ) 은 24 시간 동안 에이징 ( ageing ) 된 770 ℃ Li 2 CO 3 속 에서 전기 분해 된 후 ( 평형 화 된 전해질 을 보증 하 기 위함 ) , 모넬 캐소드 및 NiChrome 애노드 의 침지 , 및 0 . 1 A cm - 2 의 인가 된 전기분 해 전류 , 및 1 . 6 V 의 측정 된 전기분 해 전위 에 의해 CO 2 로부터 의 탄소 나노 튜브 울 ( wool ) 생성물 을 나타낸다 . 전극 조성물 은 또한 탄소 나노 물질 생성물 형태 를 제어 하 는 데 사용 될 수 있 다 . 니켈 애노드 는 낮 은 과 전위 에서 전기 분해 를 통해 산소 를 생성 한다 . 안정 한 산화니켈 도포 층 은 전형 적 으로 충분히 낮 은 수준 의 Ni 2 + 를 전해질 내 로 방출 하 여 캐소드 위 에 탄소 나노 튜브 핵 화 점 을 재 증착 시킴 으로써 전기 분해 의 처음 수분 동안 발달 한다 . NiChrome 은 보다 높 은 과전압 ( 0 . 1 A cm - 2 에서 과 전위 에 있 어서 0 . 2 V 증가 ) 를 필요 로 하 는 것 으로 관찰 되 며 , 효과 적 이 고 , 안정 한 애노드 로서 또한 작용 하 지만 , " 연장 된 전기분 해 동안 보다 긴 탄소 나노 튜브 생성물 을 형성 하 는 것 으로 관찰 된 전해질 내 로 니켈 및 크롬 둘 다를 방출 한다 . 이러 한 보다 긴 탄소 나노 튜브 또는 "" 탄소 나노 튜브 울 "" 은 나노 유효 범위 의 직경 을 유지 하 지만 ", 모넬 ( 니켈 구리 합금 ) 이 캐소드 로서 강철 , 티탄 또는 니켈 대신 사용 되 는 경우 긴 마크 로 유효 범위 ( 0 . 2 내지 2 mm ) 의 길이 를 획득 하 는 반면 , 매우 작 은 탄소 나노 튜브 는 구리 캐소드 로 합성 된다 . 도 2 b 에서 SEM 영상 ( 220 ) , ( 222 ) 및 ( 224 ) 와 도 2 a 에서 영상 ( 226 ) 및 영상 ( 200 ) 및 도 4 a 에서 SEM 영상 ( 400 ) 의 비교 는 균일 하 게 생산 될 수 있 는 탄소 나노 튜브 길이 에 있 어서 매우 큰 다양 성 을 나타낸다 . 따라서 , 길이 는 100 μ m 초과 , 또는 1 내지 100 μ m 또는 1 μ m 미만 일 수 있 다 .